(57)【要約】  優れた製膜性及び耐水溶性を有し、種々の基材に容易にコーティングすることができるとともに、優れた抗血栓性を有する生体適合性の材料を見出し、これを利用する抗血栓性コーティング剤及び抗血栓被膜、並びに当該抗血栓被膜を備えた医療用具を提供することを課題とする。当該課題を解決した手段は、少なくとも１種の、下記式（１）  【化１】2017150000.tif 000012（式中、ｎは２〜１０の整数を示し、Ｒ１はメチル基又はエチル基を示す）で表される繰り返し単位（Ａ）と、少なくとも１種の、下記式（２）  【化２】2017150000.tif 000013（式中、Ｒ２は脂肪族炭化水素基を示す）で表される繰り返し単位（Ｂ）を含有するコポリマー並びに当該コポリマーと有機溶媒を含む抗血栓性コーティング剤、当該コポリマーで形成される抗血栓性被膜及び当該被膜を備えた医療用具である。
2017150000.tif 000002
【特許請求の範囲】
【請求項１】
少なくとも１種の、下記式（１）
【化１】
2017150000.tif 000010
（式中、Ｒ１はメチル基又はエチル基を示し、ｎは２〜１０の整数を示す）
で表される繰り返し単位（Ａ）と、少なくとも１種の、下記式（２）
【化２】
2017150000.tif 000011
（式中、Ｒ２は脂肪族炭化水素基を示す）
で表される繰り返し単位（Ｂ）を含有するコポリマー。
【請求項２】
前記繰り返し単位（Ａ）と繰り返し単位（Ｂ）の組成比（モル比）が９０／１０〜１／９９である請求項１記載のコポリマー。
【請求項３】
繰り返し単位（Ｂ）における基Ｒ２が、炭素数２〜１０の直鎖状若しくは分岐鎖状のアルキル基又はアルケニル基、又は、炭素数５〜１５の単環状若しくは多環状のアルキル基又はアルケニル基である請求項１又は２記載のコポリマー。
【請求項４】
繰り返し単位（Ｂ）における基Ｒ２が、炭素数２〜１０の直鎖状若しくは分岐鎖状のアルキル基又はアルケニル基である請求項１又は２記載のコポリマー。
【請求項５】
請求項１ないし４の何れかの項記載のコポリマーを含有する生体適合性材料。
【請求項６】
請求項１ないし４の何れかの項記載のコポリマーと、有機溶媒とを含む抗血栓コーティング剤。
【請求項７】
前記有機溶媒が、芳香族炭化水素、脂肪族炭化水素、ハロゲン化炭化水素、エーテル、アルコール、ケトン及びエステルからなる群から選択される１種又は２種以上である請求項６記載の抗血栓コーティング剤。
【請求項８】
前記コポリマーが、０.０５〜１０質量部であり、前記有機溶媒が９９.９５〜９０質量部である請求項６又は７記載の抗血栓コーティング剤。
【請求項９】
請求項１ないし４の何れかの項に記載のコポリマーから形成された抗血栓被膜。
【請求項１０】
請求項１ないし４の何れかの項に記載のコポリマーから形成された抗血栓被膜を備えた医療用具。
【請求項１１】
血液と接触する部位の一部又は全部が、前記抗血栓被膜で被覆された請求項１０記載の医療用具。
【請求項１２】
体内埋め込み型の人工器官若しくは治療器具、体外循環型の人工臓器類、カテーテル類、人工血管、血管バイパスチューブ、人工弁、血液フィルター、血漿分離用装置、輸血用具又は血液の体外循環回路である請求項１０又は１１記載の医療用具。
【発明の詳細な説明】
【技術分野】
【０００１】
本発明は、コポリマー及びこれを利用する抗血栓コーティング剤に関し、更に詳細には、優れた抗血栓性を与えることのできるコポリマー並びに当該コポリマーを含有する抗血栓コーティング剤、当該コポリマーで形成された抗血栓被膜及び当該被膜を備えた医療用具に関する。
【背景技術】
【０００２】
カテーテル、ガイドワイヤー、ステント、人工血管、血管バイパスチューブ、人工弁、血液フィルター、血漿分離用装置、人工臓器、人工肺装置、透析装置、輸血用具、血液回路、血液バッグ等、血液と接触して用いられる医療用具においては、血液の凝固を防ぐ抗血栓性を有することが必要不可欠である。このため、これらの医療用具に用いられる基材表面に、優れた抗血栓性を与える抗血栓コーティング剤の開発が望まれている。【０００３】
既知の抗血栓性を有する生体適合性材料として、例えば、ポリ（２−メトキシエチルアクリレート）（ＰＭＥＡ）が挙げられる（特許文献１参照）。このＰＭＥＡは、高分子鎖との相互作用により高分子鎖に弱く束縛された水と考えられる、いわゆる中間水（−１００℃からの昇温過程で水の低温結晶形成に由来する発熱ピークが−４０℃付近に安定して観測される状態の水）を有することにより、抗血栓性等の生体適合性を示すことが知られている。【０００４】
しかし、ＰＭＥＡ自体は親水性ポリマーであるため、使用時に剥離や溶出が懸念される。このため、特許文献１では、２−メトキシエチルアクリレートよりも疎水性であるアルキル（メタ）アクリレートを、中間水が十分に存在する範囲（実施例では９〜１７モル％）で共重合させている。【０００５】
また、ＰＭＥＡの製膜性を改良する技術として、ＰＭＥＡにポリメタクリル酸メチル（ＰＭＭＡ）を混合したポリマーブレンドによる薄膜が報告されている（特許文献２参照）。特許文献２によれば、該ポリマーブレンド薄膜は、ＰＭＥＡを所定の割合にすることにより、純粋なＰＭＥＡより優れた抗血栓性を示している。【０００６】
しかしながら、従来の共重合やポリマーブレンド等によりＰＭＭＡ等の疎水性成分を導入し、親水性や製膜性を改善する方法は、疎水性成分の量が多くなると生体適合性が阻害されるため、その量を増やすことができず、改善効果が限られていた。【０００７】
また、疎水成分が導入されることによりタンパク質や細胞、他の生体成分等が付着しやすく、抗ファウリング性（タンパク質吸着抑制および細胞粘着抑制）が求められる用途においては使用ができなかった。【０００８】
一方、ＰＭＥＡと同様に側鎖にオキシエチレン鎖構造を有し、中間水を有する生体適合性材料として、ポリ（２−メトキシエチルビニルエーテル）（ＰＭＯＶＥ）が知られており、ＰＭＥＡより優れた抗血栓性を示すことが報告されている（特許文献３参照）。【０００９】
しかしながら、特許文献３において抗血栓性が具体的に示されているのはＰＭＯＶＥのみであり、ビニルエーテルポリマーの側鎖を構成するオキシエチレン鎖を伸長させたポリマーや、疎水性コモノマーとのコポリマーにおける抗血栓性については示されているとはいえない。さらに、これらのビニルエーテルポリマーにおける抗ファウリング性については何ら検討されていなかった。【００１０】
また、ＰＭＯＶＥは高粘性な油状物であり、加えて、生体温度において水溶性であるため、そのままでは抗血栓コーティング剤として使用することは困難である。このため、特許文献３では、基材に塗布したＰＭＯＶＥにガンマ線を照射し、架橋させて不溶化しているが、このような膜形成方法は、一般的なものとはいえず、またコーティング対象となる基材の材質や形状・形態が制限されてしまうという問題がある。【００１１】
ＰＭＯＶＥを含む薄膜を形成する別の方法として、２−メトキシエチルビニルエーテル（ＭＯＶＥ）と、トリシクロデカンビニルエーテル（ＴＣＤＶＥ）などの脂環骨格を有するビニルエーテルとを共重合させる方法が提案されている（特許文献４参照）。しかしながら、特許文献４の実施例において、薄膜の形成例が示されているのはＰＭＯＶＥ及びポリ（２−エトキシエチルビニルエーテル）（ＰＥＯＶＥ）といった、側鎖オキシエチレン鎖の短いポリマーのみであり、さらに、当該共重合体の生体適合性や抗血栓性、抗ファウリング性については何ら評価されていなかった。
【先行技術文献】
【特許文献】
【００１２】
【特許文献１】特開２００４−１６１９５４号
【特許文献２】特開２０１３−１２１４３０号
【特許文献３】特開２０１４−４７３４７号
【特許文献４】特許第４５２８６０１号
【発明の概要】
【発明が解決しようとする課題】
【００１３】
本発明は、上記実情に鑑みてなされたものであり、優れた製膜性及び耐水溶性を有し、種々の基材に容易にコーティングすることができるとともに、優れた抗血栓性を有する生体適合性の材料を見出し、これを利用する抗血栓性コーティング剤及び抗血栓被膜、並びに当該抗血栓被膜を備えた医療用具を提供することをその課題とするものである。更に本発明は、抗ファウリング性にも優れた生体適合性材料及びこれを用いた医療用具を提供することを課題とするものである。
【課題を解決するための手段】
【００１４】
一般に、疎水性基を有する疎水性のコモノマーを共重合した場合は、生体成分との疎水性相互作用を高め、生体内組織や血液中のタンパク質との接触において血小板の粘着やタンパク質の吸着変性や活性化を引き起こすことが考えられる。このため、疎水性ビニルエーテルを含むポリマーが生体適合性材料として検討された例はなく、ＭＯＶＥなどオキシエチレン鎖構造を有するビニルエーテルとの共重合体についても、生体適合性材料として検討されることはなかった。【００１５】
しかしながら、本発明者等は、オキシエチレン鎖構造を含むビニルエーテルと疎水性ビニルエーテルとの共重合体について詳細に検討したところ、オキシエチレン鎖の繰り返し数が２以上のビニルエーテルと脂肪族ビニルエーテルとの共重合体が、優れた製膜性や耐水溶性を有し、かつ驚くべきことに、優れた抗血栓性及び抗ファウリング性を示すことを見出し、本発明を完成させた。【００１６】
即ち、本発明は以下の内容のものである。
（１）少なくとも１種の、下記式（１）
【化１】
2017150000.tif 000003
（式中、Ｒ１はメチル基又はエチル基を示し、ｎは２〜１０の整数を示す）
で表される繰り返し単位（Ａ）と、少なくとも１種の、下記式（２）
【化２】
2017150000.tif 000004
（式中、Ｒ２は脂肪族炭化水素基を示す）
で表される繰り返し単位（Ｂ）を含有するコポリマー。【００１７】
（２）前記繰り返し単位（Ａ）と繰り返し単位（Ｂ）の組成比（モル比）が９０／１０〜１／９９である（１）記載のコポリマー。【００１８】
（３）繰り返し単位（Ｂ）における基Ｒ２が炭素数２〜１０の直鎖状若しくは分岐鎖状のアルキル基又はアルケニル基、又は、炭素数５〜１５の単環状又は多環状のアルキル基又はアルケニル基である（１）又は（２）記載のコポリマー。【００１９】
（４）繰り返し単位（Ｂ）における基Ｒ２が、炭素数２〜１０の直鎖状若しくは分岐鎖状のアルキル基又はアルケニル基である（１）又は（２）記載のコポリマー。【００２０】
（５）上記（１）又は（２）の何れかに記載のコポリマーを含有する生体適合性材料。【００２１】
（６）上記（１）ないし（４）の何れかに記載のコポリマーと、有機溶媒とを含む抗血栓コーティング剤。【００２２】
（７）前記有機溶媒が、芳香族炭化水素、脂肪族炭化水素、ハロゲン化炭化水素、エーテル、アルコール、ケトン及びエステルからなる群から選択される１種又は２種以上である（６）記載の抗血栓コーティング剤。【００２３】
（８）前記コポリマーが、０.０５〜１０質量部であり、有機溶媒が９９.９５〜９０質量部である（６）又は（７）記載の抗血栓コーティング剤。【００２４】
（９）前記（１）ないし（４）の何れかに記載のコポリマーから形成された抗血栓被膜。【００２５】
（１０）前記（１）ないし（４）の何れかに記載のコポリマーから形成された抗血栓被膜を備えた医療用具。【００２６】
（１１）血液と接触する部位の一部又は全部が、前記抗血栓被膜で被覆された（１０）記載の医療用具。【００２７】
（１２）体内埋め込み型の人工器官若しくは治療器具、体外循環型の人工臓器類、カテーテル類、人工血管、血管バイパスチューブ、人工弁、血液フィルター、血漿分離用装置又は輸血用具若しくは血液の体外循環回路の何れかである（１０）又は（１１）記載の医療用具。
【発明の効果】
【００２８】
本発明のコポリマーは、種々の基材に容易にコーティングすることができ、優れた製膜性、耐水溶性を有するとともに、抗血栓性の被膜を形成することができるものであり、生体適合性材料として好適に使用することができる。【００２９】
従って、このコポリマーは、抗血栓コーティング剤の成分として有用なものであり、また、このコポリマーから形成された抗血栓被膜は、優れた抗血栓性を示し、長時間にわたる血液接触においても血液の凝固を大きく抑制することができるので、医療用具用の被膜として極めて有利なものである。【００３０】
また、本発明のコポリマーで形成された被膜は、細胞などの生体成分の付着をも防ぐことができ、抗ファウリング性材料として種々の医療用具に対して、好適に用いることができる。
【発明を実施するための形態】
【００３１】
＜コポリマー＞
本発明のコポリマーは、少なくとも１種の前記式（１）で表される繰り返し単位（Ａ）と、少なくとも１種の前記式（２）で表される繰り返し単位（Ｂ）とを含むものであり、これにより、抗血栓性や抗ファウリング性などの優れた生体適合性を示すものである。
【００３２】
前記式（１）の繰り返し単位（Ａ）を与えるモノマーとしては、下記式（３）
【化３】
2017150000.tif 000005
で表される親水性ビニルエーテルが挙げられる。ここで、Ｒ１はメチル基又はエチル基であり、オキシエチレン鎖の繰り返し数ｎは２〜１０の整数であり、好ましくは２〜６の整数であり、より好ましくは２〜４の整数であり、特に好ましくは２又は３である。
【００３３】
式（３）で表される親水性ビニルエーテルとしては、具体的には、２−（２−メトキシエトキシ）エチルビニルエーテル（別名：ジエチレングリコールモノメチルモノビニルエーテル）、２−（２−エトキシエトキシ）エチルビニルエーテル（別名：ジエチレングリコールモノエチルモノビニルエーテル；以下、「ＥＯＥＯＶＥ」と記載する）、２−[２−（２−メトキシエトキシ）エトキシ]エチルビニルエーテル（別名：トリエチレングリコールモノメチルモノビニルエーテル；以下、「ＴＥＧＶＥ」と記載する）、２−[２−（２−エトキシエトキシ）エトキシ]エチルビニルエーテル（別名：トリエチレングリコールモノエチルモノビニルエーテル）が挙げられる。これらの中でも、製膜性及び耐水溶性の点でＥＯＥＯＶＥ、ＴＥＧＶＥが好ましく、抗血栓性がより優れることからＥＯＥＯＶＥが特に好ましい。
【００３４】
また、繰り返し単位（Ｂ）を与えるモノマーとしては、下記式（４）
【化４】
2017150000.tif 000006
で表される疎水性ビニルエーテルが挙げられる。ここで、Ｒ２は脂肪族炭化水素基であり、具体的には、直鎖状若しくは分岐鎖状のアルキル基又はアルケニル基、又は、単環状若しくは多環状のアルキル基又はアルケニル基である。
【００３５】
上記の直鎖状若しくは分岐鎖状のアルキル基又はアルケニル基は、炭素数２〜１０であることが好ましく、炭素数２〜８であることがより好ましく、炭素数２〜６であることが更に好ましい。
【００３６】
直鎖状若しくは分岐鎖状のアルキル基又はアルケニル基の具体例としては、例えば、エチル基、ｎ−プロピル基、イソプロピル基、ｎ−ブチル基、イソブチル基、ｔｅｒｔ−ブチル基、１−ペンチル基、２−ペンチル基、３−ペンチル基、１−（２−メチル）−ブチル基、２−（２−メチル）−ブチル基、１−（３−メチル）−ブチル基、２−（３−メチル）−ブチル基、（２、２−ジメチル）−プロピル基、１−ヘキシル基、２−ヘキシル基、３−ヘキシル基、１−ヘプチル基、２−ヘプチル基、３−ヘプチル基、４−ヘプチル基、１−オクチル基、１−（２−エチル）−ヘキシル基等の直鎖状又は分岐鎖状のアルキル基；ビニル基、１−プロペニル基、アリル基、２−ブテニル基、３−ブテニル基、イソプロペニル基、イソブテニル基、１−ペンテニル基、２−ペンテニル基、３−ペンテニル基、４−ペンテニル基、１−ヘキセニル基、２−ヘキセニル基、３−ヘキセニル基、４−ヘキセニル基、５−ヘキセニル基等の直鎖状又は分岐鎖状のアルケニル基が挙げられる。
【００３７】
また、単環状若しくは多環状のアルキル基又はアルケニル基は、炭素数３〜２５であることが好ましく、炭素数４〜２０であることがより好ましく、炭素数５〜１５であることが更に好ましい。
【００３８】
単環状若しくは多環状のアルキル基又はアルケニル基の具体例としては、例えば、シクロペンチル基、シクロペンチルメチル基、メチルシクロペンチル基、ジメチルシクロペンチル基、シクロへキシル基、シクロへキシルメチル基、メチルシクロへキシル基、ジメチルシクロへキシル基、シクロヘキセニル基、シクロヘプチル基、シクロオクチル基、シクロノニル基、シクロデシル基、シクロウンデシル基、シクロドデシル基、シクロトリデシル基、シクロテトラデシル基、シクロペンタデシル基、シクロオクタデシル基、シクロイコシル基等の単環状のアルキル基又はアルケニル基；ビシクロへキシル基、デカヒドロナフチル基、ノルボルニル基、メチルノルボルニル基、イソボロニル基、アダマンチル基、トリシクロデカニル基、トリシクロデセニル基、テトラシクロドデシル基等の多環状のアルキル基又はアルケニル等が挙げられる。
【００３９】
これらの脂肪族炭化水素基のなかでも、製膜性、耐水溶性及び抗血栓性の点からｎ−ブチル基、トリシクロデカニル基が好ましく、抗血栓性により優れることからｎ−ブチル基が特に好ましい。
【００４０】
本発明のコポリマーは、前記した親水性ビニルエーテル（３）と、疎水性ビニルエーテル（４）を常法に従って重合させることにより調製することができる。この重合法としては、所望の組成比及び分子量のコポリマーを再現性良く得るために、特にリビングカチオン重合が好ましい。リビングカチオン重合法において、コポリマーの分子量はモノマーと重合開始剤とのモル比によってほぼ一義的に決まるため、モノマーと重合開始剤の使用量を変えることにより、コポリマーの分子量を広い範囲にわたって任意に制御可能である。
【００４１】
リビングカチオン重合において使用される重合開始剤は、カチオン重合をリビング的に進行させるものであれば特に制限されないが、例えばビニルエーテル類のリビングカチオン重合開始剤としてはＨＩ／Ｉ２系開始剤（例えば、特開昭６０−２２８５０９号公報）、ルイス酸触媒（有機アルミニウム化合物等）と塩基等の添加剤（エーテル、エステル等）を組み合わせた重合開始剤（例えば、特許第３０９６４９４号明細書、特公平７−２８０５号公報、特開昭６２−２５７９１０号公報、特開平１−１０８２０２号公報及び特開平１−１０８２０３号公報）等が好適に用いられる。
【００４２】
重合開始剤の使用量は、原料モノマーの総量に対して０.００１〜２０モル％が好ましく、より好ましくは０.０１〜１０モル％、特に１モル％以下が好ましい。
【００４３】
また、リビングカチオン重合反応は適当な有機溶媒の存在下で行うことが好ましいが、非存在下で行ってもよい。使用することのできる有機溶媒としては、例えばベンゼン、トルエン、キシレン等の芳香族炭化水素系溶媒；プロパン、ｎ−ブタン、イソブタン、ｎ−ペンタン、イソペンタン、ｎ−ヘキサン、ｎ−ヘプタン、ｎ−オクタン、イソオクタン、デカン、ヘキサデカン、シクロヘキサン等の脂肪族炭化水素系溶媒；塩化メチレン、塩化エチレン、四塩化炭素等のハロゲン化炭化水素系溶媒；ジエチルエーテル、ジブチルエーテル、テトラヒドロフラン（ＴＨＦ）、ジオキサン、エチレングリコールジエチルエーテル等のエーテル系溶媒が挙げられる。これらの有機溶媒は必要に応じて単独又は２種以上を組み合わせて使用してもよい。また、これらの有機溶媒の中でも芳香族炭化水素系溶媒及び脂肪族炭化水素系溶媒等の炭化水素系溶媒が好ましく、特にトルエン又はシクロヘキサンが好ましい。
【００４４】
この重合反応における重合温度は、使用する重合開始剤、モノマー、溶媒の種類等により異なるが、通常−８０〜１５０℃であり、好ましくは−５０〜１００℃、特に好ましくは−２０〜８０℃である。また、重合時間は使用する重合開始剤、モノマー、溶媒、反応温度等により異なるが、通常１０分〜１００時間程度である。重合反応はバッチ式、連続式のいずれの方法でも好適に行うことができる。重合反応後、必要により、未反応のモノマーを除去するため、公知の方法により精製処理を行ってもよい。
【００４５】
本発明のコポリマーにおける繰り返し単位（Ａ）と、繰り返し単位（Ｂ）の組成比（モル比）は、製膜性及び抗血栓性が損なわれない範囲で任意に選定することができるが、驚くべきことに、本発明のコポリマーにおいては、親水性ユニットとなる繰り返し単位（Ａ）の割合がより少ないコポリマーにおいて、高い抗血栓性が示される。したがって、繰り返し単位（Ａ）と、繰り返し単位（Ｂ）の組成比（モル比）は、９０／１０〜１／９９の範囲が好ましく、７０／３０〜３／９７の範囲がより好ましく、５０／５０〜５／９５の範囲が特に好ましい。
【００４６】
また、本発明におけるコポリマーの分子量は、例えば、ゲルパーミエーションクロマトグラフィー（ＧＰＣ）法により標準ポリスチレン検量線から求めた重量平均分子量（Ｍｗ）として、概ね１,０００〜１,０００,０００であり、好ましくは２,０００〜５００,０００であり、より好ましくは３,０００〜３００,０００である。
【００４７】
更に、本発明のコポリマーの重量平均分子量（Ｍｗ）と数平均分子量（Ｍｎ）との比（Ｍｗ／Ｍｎ）は、１.０〜５．０が好ましく、１.０〜３．０がより好ましく、１.０〜１.５が特に好ましい。Ｍｗ及びＭｗ／Ｍｎがこの範囲であると、得られるコポリマーは優れたコーティング性能及び優れた抗血栓性を示す。
【００４８】
更にまた、本発明のコポリマーは、前記したように親水性ビニルエーテルと、前記疎水性ビニルエーテルとを共重合することにより得られるが、モノマー単位の配列様式に特に限定はなく、ランダム共重合及びブロック共重合体のいずれであってもよい。ブロック共重合体としては、例えば、ジブロック型（Ａ−Ｂ）、トリブロック型（Ａ−Ｂ−Ａ又はＢ−Ａ−Ｂ）、多分岐型スター（［Ｂ−Ａ］ｎ、［Ａ−Ｂ］ｎ又はＡｎＢｍ；ｎ、ｍは分岐数）等の各ブロック重合体が挙げられる。親水性単位を均一に分散させる観点から、ランダム共重合体が好ましい。
【００４９】
＜抗血栓コーティング剤＞
以上のようにして得られる本発明のコポリマーは、抗血栓性および抗ファウリング性などの優れた生体適合性を示すため、生体適合性材料として好適に用いることができ、例えば、これを有効成分とする抗血栓コーティング剤とすることができる。この抗血栓コーティング剤は、前記コポリマーに適当な溶媒を配合することで調製することができる。
【００５０】
この抗血栓コーティング剤での溶媒の種類や濃度は、コポリマーの組成や分子量、コーティング対象となる基材の種類や表面性状等に応じて適宜選択することができる。
【００５１】
抗血栓コーティング剤における溶媒としては、例えば、リビングカチオン重合における重合溶媒として挙げた有機溶媒を使用することができる。また、メタノール、エタノール、イソプロパノール等のアルコール系溶媒；アセトン、メチルエチルケトン、メチルアミルケトン等のケトン系溶媒；酢酸メチル、酢酸エチル、酢酸アミル、乳酸エチル等のエステル系溶媒等も好適に使用することができる。これらの有機溶媒の中でも芳香族炭化水素系溶媒及び脂肪族炭化水素系溶媒等の炭化水素系溶媒、エーテル系溶媒及びこれらの混合溶媒が好ましく、特にトルエン、シクロヘキサン、ＴＨＦ及びこれらの混合溶媒が好ましい。これらの有機溶媒は必要に応じて単独又は２種以上を組み合わせて使用してもよい。
【００５２】
また、抗血栓コーティング剤での溶媒の濃度は、前記コポリマー０.０５〜１０質量部に対し、溶媒９９.９５〜９０質量部が好ましい。
【００５３】
上記した抗血栓コーティング剤は、種々の基材、特に血液と接する可能性のある基材上に、前記コポリマーを含む抗血栓被膜を形成するために用いられる。
【００５４】
抗血栓コーティング剤を使用する抗血栓被膜の形成方法は、特に限定されることなく、当該基材の材質、形状及び形態に応じて、例えば、塗布法、スプレー法、ディップ法、スピンコート法等、公知の方法から適宜選定される。例えば、前記コポリマーと有機溶媒を含む抗血栓コーティング剤に基材を浸漬した後、風乾又は加熱乾燥させるなどの簡単な操作により、抗血栓被膜を形成することができる。
【００５５】
本発明の抗血栓コーティング剤は、上記したようなシンプルな構成であるため、前記抗血栓被膜が形成される基材の材質や形状・形態は特に制限されることなく、例えば、フィルム、シート、板、繊維、不織布、多孔質体、チューブ、中空糸や繊維、粒子、粉末等、任意の形状・形態の基材に対し用いることができる。
【００５６】
また、基材の材質も、ポリプロピレン、ポリエチレン等のポリオレフィン、ナイロン、ポリエステル、ポリアクリロニトリル、ハロゲン化ポリオレフィン、ポリスチレン、ポリカーボネート、ポリ塩化ビニル、ポリウレタン、ポリアミド、ポリスルホン、ポリエーテルスルホン、ポリ（メタ）アクリレート、エチレン−ビニルアルコール共重合体、ブタジエン−アクリロニトリル共重合体等の合成樹脂及びこれらのブレンドポリマー；木綿、麻等の天然高分子；金属、セラミクス、ガラス等の無機材料、及びそれらの複合材料等が挙げられ、これらを用いることができる。
【００５７】
本発明の抗血栓コーティング剤より、抗血栓被膜を形成されるものの好ましい例としては、医療用具を挙げることができる。医療器具には、血液と接するものも多く、その場合、血小板の接着、凝集による血液の凝固を防ぐ必要があるため、抗血栓被膜を備えることが要求される。従って、医療用具では、血液と接触する部位の少なくとも一部、好ましくは全部が、前記抗血栓被膜で被覆されていることが好ましい。
【００５８】
このように抗血栓コーティング剤で処理された本発明の医療用具は、前記抗血栓被膜を備えるため、特に血液と直接接触して使用される用途に好適に用いることができる。具体的には、体内埋め込み型の人工器官や治療器具、体外循環型の人工臓器類、カテーテル類（血管造影用カテーテル、ガイドワイヤー、ＰＴＣＡ用カテーテル等の循環器用カテーテル、胃管カテーテル、胃腸カテーテル、食道チューブ等の消化器用カテーテル、チューブ、尿道カテーテル、尿管カテーテル等の泌尿器科用カテーテル等）、人工血管、血管バイパスチューブ、人工弁、血液フィルター、血漿分離用装置、輸血用具、血液の体外循環回路、血液バッグ、止血剤、生体組織の粘着材等、様々な用途にいて好適に用いることができる。また、医療用具の血液と接触する部位の一部または全部に抗血栓被膜を形成させることにより、血栓生成の防止方法とすることができる。
【実施例】
【００５９】
以下の実施例、合成例により、本発明をさらに具体的に説明するが、本発明はこれら実施例等によって何ら限定されるものではない。なお、実施例において、コポリマーの組成比は１Ｈ ＮＭＲの分析結果から、重量平均分子量（Ｍｗ）及び分子量分布（Ｍｗ／Ｍｎ）はＧＰＣの分子量分析結果（ポリスチレン換算）からそれぞれ求めた。分析装置及び測定条件等は以下の通りである。【００６０】
（ＮＭＲ）
・装  置：ブルカー製  ＡＶＡＮＣＥ４００
・溶  媒：重アセトン
・測定温度：３０℃【００６１】
（ＧＰＣ）
・装  置：東ソー株式会社製、「ＨＬＣ−８３２０ＧＰＣ」
・検出器：ＲＩ検出器
・移動相：テトラヒドロフラン
・流  量：１ｍＬ／分
・カラム：昭和電工株式会社製「Ｓｈｏｄｅｘ  ＬＦ−８０４」×３本
・カラム温度：４０℃【００６２】
合  成  例  １
Ｎ−ブチルビニルエーテル／ジエチレングリコールモノエチルモノビニルエーテルランダム共重合体（ＮＢＶＥ−ｒａｎ−ＥＯＥＯＶＥ）の合成：
乾燥窒素雰囲気下、３００℃以上で１０分間加熱脱水した三方活栓付きの３００ｍＬ三ッ口フラスコに、溶媒としてトルエン１８１ｍＬ、添加塩基として酢酸エチル７６．４ｍＬ、親水性ビニルエーテルとしてジエチレングリコールモノエチルモノビニルエーテル（ＥＯＥＯＶＥ）４．０ｍＬ、疎水性ビニルエーテルとしてＮ−ブチルビニルエーテル（ＮＢＶＥ）２８．２ｍＬ、開始種としてイソブチルビニルエーテルの酢酸付加体４ｍＭ（０.４５ｍＬ）を加え、よく撹拌した。【００６３】
次いで、０℃に保持し、ルイス酸触媒としてＥｔ１.５ＡｌＣｌ１.５  ８ｍＭ（８．８ｍＬ）を添加して重合を開始し、９０分反応を行った。【００６４】
重合は少量のナトリウムメトキシド（１Ｍ）を含むメタノールで停止した。停止した溶液にイオン交換樹脂〔商品名：アンバーリストＭＳＰＳ２−１・ＤＲＹ、オルガノ(株)製〕を５質量％添加し、室温で１時間撹拌した。次いでこの溶液をセライト及び孔径１μｍのフィルターに通液させ、エバポレーターで減圧濃縮し、目的のランダム共重合体（コポリマーＣ）を得た。得られたコポリマーＣの組成比、重量平均分子量（Ｍｗ）及び分子量分布（Ｍｗ／Ｍｎ）を後記表１に示す。【００６５】
また、得られたコポリマーＣの１質量％水溶液を調製し、２５℃における水への溶解性を目視で確認した。その結果、当該水溶液は水相とポリマー相に相分離し、疎水性ユニットの導入による水への不溶化が確認された。【００６６】
合  成  例  ２〜１４
合成例１を基準に、親水性ビニルエーテルとしてＥＯＥＯＶＥ又はＴＥＧＶＥを、疎水性ビニルエーテルとしてＮＢＶＥ又はトリシクロデカニルビニルエーテル（ＴＣＤＶＥ）をそれぞれ用い、開始種量及び組成比を変更して合成を行うことで、表１記載のコポリマーＡ、Ｂ、Ｄ〜Ｎを得た。得られたコポリマーについて、合成例１と同様の操作により水への溶解性を評価した。各コポリマーの組成比、分子量（Ｍｗ）、分子量分布（Ｍｗ／Ｍｎ）及び水への溶解性の評価結果を後記表１に示す。【００６７】
合  成  例  １５〜１７
合成例１を基準に、ＥＯＥＯＶＥ、ＮＢＶＥ、ＴＣＤＶＥをそれぞれ単独で重合させることにより、表１記載のホモポリマーＯ、Ｐ、Ｑを得た。得られたホモポリマーについて、合成例１と同様の操作により水への溶解性を評価した。各ホモポリマーの分子量（Ｍｗ）、分子量分布（Ｍｗ／Ｍｎ）及び水への溶解性の評価結果を後記表１に示す。【００６８】
【表１】
2017150000.tif 000007
（水への溶解性）
・不溶：水相とポリマー相とに相分離する
・可溶：均一に溶解する【００６９】
実  施  例  １〜１４  及び  比較例１〜３
血液適合性試験：
血液適合性を調べるために、上記合成例に係るコポリマーＡ〜Ｎで表面被覆したポリエチレンテレフタレート（ＰＥＴ）板（実施例１〜１４）、及び、比較例として、ホモポリマーＯ〜Ｑで表面被覆したＰＥＴ板（比較例１〜３）について、血小板の粘着テストを行った。【００７０】
実施例及び比較例に係るポリマーによるＰＥＴ板の表面被覆は、上記合成例で得られたポリマーの０．２ｗｔ／ｖｏｌ％トルエン溶液をＰＥＴ板表面に塗布し、溶媒を蒸発乾固することにより行った。【００７１】
各ポリマーで被覆したＰＥＴ表面及び被覆を行わないＰＥＴ板（ブランク）に、クエン酸ナトリウムで抗凝固した人新鮮多血小板血漿０．２ｍＬをピペットで滴下し、３７℃で６０分間静置した。続いて、リン酸緩衝溶液でリンスし、グルタルアルデヒドで固定した後、サンプル表面を走査型電子顕微鏡で観察し、１×１０４μｍ２の面積に接着した血小板数をカウントした。なお、ポリマーＯ（ＥＯＥＯＶＥのホモポリマー）では被覆層の剥離が確認されたが、そのまま評価を行った。【００７２】
血液適合性試験の結果を表２に示す。コポリマーＡ〜Ｎで表面を被覆したＰＥＴ板は、各比較例及びブランクとなるＰＥＴ板と比較して血小板粘着数が少ないことが示された。【００７３】
【表２】
2017150000.tif 000008
【００７４】
実  施  例１５〜１８
がん細胞の接着性試験：
実施例１〜３と同様にコポリマーＡ、Ｂ、Ｃで被覆したＰＥＴ板を作製し、各コポリマーで被覆したＰＥＴ表面及び被覆を行わないＰＥＴ板（ブランク）に、がん細胞懸濁液（血清を１０％添加した培地で１０,０００個／ｍＬに調整）１．０ｍＬをピペットで滴下し、３７℃で６０分間静置した。がん細胞として、ヒト線維肉腫細胞株ＨＴ−１０８０を使用した。続いて、生理緩衝食塩水を用いてリンスし、サンプル表面に接着した細胞の数をカウントした。カウントを容易にするために、ホルムアルデヒドで細胞を固定化後、４’,６−ジアミノ−２−フェニルインドール（ＤＡＰＩ）で細胞核を染色し、共焦点レーザー顕微鏡（オリンパスＦＶ−１０００）を用いて細胞核の数をカウントし、細胞の数とした。【００７５】
細胞接着性試験の結果を表３に示す。コポリマーＡ、Ｂ、Ｃは疎水性ユニットが９０モル％含まれているにもかかわらず、細胞の接着が極めて少ないことが示された。【００７６】
【表３】
2017150000.tif 000009
【産業上の利用可能性】
【００７７】
以上説明したように、本発明のコポリマーで形成された被膜は、製膜性および耐水溶性に優れ、血小板の粘着を防ぐことができ、これに引き続き起こる血栓の生成も防止することができる。このため、本発明のコポリマーは、ＩＳＯ１０９９３に適合するような生体適合性材料として有用である。【００７８】
また、本発明のコポリマーを含む本発明の抗血栓コーティング剤を用いて形成される抗血栓被膜は優れた抗血栓性を有し、特に血液と接する医療用具にこの抗血栓被膜を形成させることで、血栓の生成を防ぐことが可能となる。【００７９】
更に、本発明のコポリマーで形成された被膜は、細胞などの生体成分の付着をも防ぐことができ、抗ファウリング性材料として種々の医療用具に対して、好適に用いることができる。【００８０】
従って本発明は、医療分野及び医療用具製造の分野において、極めて有用である。
【国際調査報告】
2017150000.tif 000014
2017150000.tif 000015
2017150000.tif 000016
2017150000.tif 000017